ЗУБОПРОТЕЗНЫЕ АДГЕЗИОННЫЕ КОМПОЗИЦИИ

1. Зубопротезная адгезионная композиция, содержащая:
а) безопасное и эффективное количество зубопротезной адгезионной композиции;
б) безопасное и эффективное количество водонерастворимого компонента, выбранного из группы, состоящей из водонерастворимого термопластичного компонента, водонерастворимого жидкого компонента и их смесей; при этом композиция имеет нормированное усилие смещения от примерно 1100 до примерно 12000 г/кв.см, или соотношение усилий смещения составляет от примерно 1,1 до примерно 10.
2. Композиция по п.1, в которой композиция представляет собой изделие, содержащее по меньшей мере один слой.
3. Композиция по п.1, в которой композиция далее содержит растворитель.
4. Композиция по п.1, в которой композиция является биоэродируемой.
5. Композиция по п.1, в которой композиция представляет собой крем, пасту, гель, жидкость, полоску, брикет, изделие или их комбинации.
6. Композиция по п.1, в которой уровень водонерастворимого компонента составляет от 2% до 90% по массе, предпочтительно этот уровень составляет от 45% до 60% по массе.
7. Композиция по п.1, содержащая водонерастворимый термопластичный компонент, выбранный из группы, состоящей из резины, натурального воска, синтетического воска, поливинилхлорида, нейлона, фторуглерода, полиуретанового форполимера, полиэтилена, полистирола, полипропилена, целлюлозных смол, акриловых смол, вазелина, поливинилацетата и их смесей, предпочтительно водонерастворимый термопластичный компонент выбран из группы, состоящей из натурального воска, синтетического воска, вазелина, полиэтилена и их смесей, даже более предпочтительно водонерастворимый термопластичный компонент представляет собой микрокристаллический воск с точкой плавления от 70°С до 90°С.
8. Композиция по п.1, в которой зубопротезный адгезионный компонент выбран из группы, состоящей из производных целлюлозы, производных крахмала, производных сахаридов, полиэтиленоксидов, полиэтиленгликолей, поливинилового спирта, карагинана, альгинатов, смолы карайи, ксантановой смолы, гуаровой смолы, желатина, альгина, трагаканта, хитозана, полимеров акриламида, карбопола, полиаминов, поличетвертичных соединений, поливинилпирролидона, AVE/MA, солей AVE/MA, смешанных солей AVE/MA, полимерных кислот, солей полимерных кислот, полигидрокси соединений и их смесей.
9. Композиция по п.8, в которой зубопротезный адгезионный компонент представляет собой соль или смешанную соль AVE/MA, предпочтительно при этом зубопротезный адгезионный компонент выбран из группы, состоящей из соли или смешанной соли AVE/MA, при этом соль содержит катионную солевую функциональную группу, включающую в себя катион, выбранный из группы, состоящей из катионов Группы 1А и Группы 2А Периодической таблицы, иттрия, титана, циркония, ванадия, хрома, марганца, железа, никеля, меди, цинка, бора, алюминия и их смесей.
10. Композиция по п.9, в которой катион выбран из группы, состоящей из стронция, цинка, железа, магния, кальция, натрия и их смесей, предпочтительно соль выбрана из группы, состоящей из кальций/цинковой соли AVE/MA, магний/цинк/натриевой соли AVE/MA, кальций/натриевой соли AVE/MA, цинковой соли AVE/MA и их смесей.
11. Композиция по п.1, в которой зубопротезный адгезионный компонент содержит на уровне от 5% до 60% по массе производное целлюлозы, выбранное из группы, состоящей из гидроксиэтилцеллюлозы, гидроксипропилметилцеллюлозы, карбоксиметилцеллюлозы, кукурузного крахмала и их смесей, предпочтительно производное целлюлозы представляет собой натрия карбоксиметил целлюлозу.
12. Композиция по п.1, в которой водонерастворимый жидкий компонент выбран из группы, состоящей из: минерального масла, природных и синтетических масел, жиров, силикона, производных силикона, диметикона, силиконовых смол, углеводородов, производных углеводородов, эфирных масел, каприловых/каприновых триглицеридов, кукурузы, соевого, хлопкового, касторового, пальмового масла, кокосового масла, растительных масел, животных масел, рыбьего жира, олеиновой кислоты и их смесей.
13. Композиция по п.1, в которой нормированное усилие смещения составляет от 1200 до 10000 г/кв.см, предпочтительно нормированное усилие смещения составляет от 1300 до 5000 г/кв.см, более предпочтительно нормированное усилие смещения составляет от 1500 до 2500 г/кв.см, даже более предпочтительно нормированное усилие смещения составляет от 1750 до 2500 г/кв.см.
14. Композиция по п.1, в которой соотношение усилий смещения составляет от 1,8 до 10, предпочтительно соотношение усилий смещения составляет от 1,2 до 6, более предпочтительно соотношение усилий смещения составляет от 1,3 до 4, даже более предпочтительно соотношение усилий смещения составляет от 1,3 до 2,5.
15. Способ уменьшения просачивания, улучшения удержания, увеличения свойств уплотнения от пищи, улучшения легкости накладывания, улучшения легкости очищения остаточного зубопротезного адгезива и любой их комбинации, для зубопротезного адгезива при необходимости в нем, содержащий этапы, на которых накладывают изделие по п.1 на зубной протез, ротовую полость или на оба и после этого крепят зубной протез к ротовой полости.